FR 2694451 A1 19940204 FR 9209507 A 19920729 CELLULE PHOTOVOLTAIOUE L'invention concerne une cellule photovoltaïque et plus particulièrement une telle cellule comprenant une jonction présentant un facteur de rugosité élevé. La transformation de l'énergie lumineuse en énergie électrique à l'aide de cellules photovoltaïques est connue de longue date et ces cellules sont actuellement utilisées dans différents dispositifs électroniques tels que des montres, des calculatrices, des appareils photo ou analogues. Ces cellules peuvent se classer en quatre grandes familles, à savoir les cellules à jonction métalsemiconducteur (MS) de type diode Schottky, les cellules à jonction métal-isolant-semiconducteur (MIS), les cellules à jonction semiconducteur-isolant-semiconducteur (SIS), et les cellules à homojonction ou à hétérojonction. On comprendra par jonction la zone de transition entre un métal et un semiconducteur ou entre deux semiconducteurs de types de conductivité différents. Dans toutes les cellules photovoltaïques en couches minces connues, le matériau semiconducteur utilisé est toujours déposé sous forme d'une mince couche continue et lisse à la surface d'un substrat recouvert préalablement d'une première électrode transparente réalisée par exemple en métal. Cette couche de matériau semiconducteur est ensuite recouverte selon le type de cellules d'une ou plusieurs couches (semiconductrice et/ou isolante et/ou conductrice), la couche supérieure formant la deuxième électrode. Bien qu'au cours de ces dernières années des développements et des améliorations aient été apportés à ces cellules photovoltaïques pour augmenter leur rendement, ce dernier reste toujours relativement modeste. Par ailleurs, la fabrication de ces cellules nécessite la mise en oeuvre de matériaux présentant une grande pureté et donc l'utilisation d'équipements sophistiqués disposés dans des salles blanches, si bien que ces cellules restent encore délicates à produire. L'invention a donc pour but principal de remédier aux inconvénients de l'art antérieur susmentionné en fournissant une cellule photovoltaïque présentant un taux élevé de conversion de l'énergie de la lumière incidente en énergie électrique par unité de surface, et qui en outre peut être réalisée de façon simple. A cet effet l'invention a pour objet une cellule photovoltaïque comprenant un substrat comportant une face de support sur laquelle s'étend une première électrode, une seconde électrode isolée de la première électrode par une pluralité de couches comportant au moins une première couche d'un matériau semiconducteur à une interface de laquelle se trouve une jonction active, caractérisée en ce que ladite jonction active présente une surface développée supérieure à sa surface projetée. Grâce à cette caractéristique, on augmente grandement l'efficacité de collection des photons incidents par rapport aux cellules de l'art antérieur. Cette augmentation est essentiellement due à la diffusion multiple de la lumière dans la couche de semiconducteur en association avec la grande jonction active. Il résulte donc de la structure de la cellule selon l'invention un rendement par unité de surface amélioré. Selon une caractéristique avantageuse de l'invention, ladite surface active présente un facteur de rugosité supérieur à 20. On notera à ce propos que le facteur de rugosité est défini par le rapport de la surface réelle à la surface projetée. Selon un premier mode de réalisation de l'invention, ladite face de support présente une surface développée supérieure à sa surface projetée et toutes lesdites autres couches s'étendent successivement sur ladite face de support. Ce mode de réalisation présente notamment l'avantage d'être simple du fait qu'il ne requiert qu'un traitement mécanique ou chimique du substrat. Selon un deuxième mode de réalisation de l'invention, la première électrode présente une surface développée supérieure à sa surface projetée en plan et toutes lesdites autres couches s'étendent successivement sur ladite électrode. Selon un troisième mode de réalisation, ladite première couche de matériau semiconducteur présente une surface développée supérieure à sa surface projetée et toutes lesdites autres couches s'étendent successivement sur ladite première couche de matériau semiconducteur. Selon une autre caractéristique avantageuse de l'invention commune au deuxième et au troisième mode de réalisation, ladite électrode ou respectivement la première couche de matériau semiconducteur comprend une couche formée de particules colloïdales. Cette caractéristique confère à la jonction active une surface effective très élevée et donc un rapport surface effective/surface projetée également très élevé qui peut atteindre une valeur de l'ordre de 2000. Cette couche permet en outre aux porteurs minoritaires produits en son sein par les photons incidents d'atteindre la jonction avant qu'une recombinaison de ces porteurs ne se produise et par conséquent de réaliser une cellule photovoltaïque qui tire au mieux partie de l'énergie fournie par les photons de la lumière incidente. D'autres caractéristiques et avantages de l'invention apparaîtront à la lecture de la description de modes de réalisation de la cellule photovoltaïque de l'invention, donnés à titre illustratif et non limitatif, en liaison avec les dessins annexés parmi lesquels: - la figure 1 représente schématiquement et en coupe un premier type de cellule photovoltaïque selon 1' invention; - les figures 2 à 6 sont respectivement des vues partielles agrandies de la cellule de la figure 1 selon différentes variantes de réalisation de l'invention; - la figure 7 représente schématiquement et en coupe un deuxième type de cellule photovoltaïque selon l'invention; et - les figures 8 à 12 sont respectivement des vues partielles agrandies de la cellule de la figure 7 selon différentes variantes de réalisation de l'invention. L'invention va maintenant être décrite dans une application aux cellules photovoltaïques à jonction métalsemiconducteur de type Schottky (MS) ou à hétérojonction ou homojonction semiconducteur-semiconducteur en liaison avec les figures 1 à 6, puis dans une application aux cellules photovoltaïques à jonction métal-isolantsemiconducteur (MIS) ou jonction semiconducteur-isolantsemiconducteur (SIS) en liaison avec les figures 7 à 12. Le principe de fonctionnement de ces grandes familles de cellules photovoltaïques est bien connu de l'homme du métier si bien qu'il n'y sera fait allusion dans la description qui suit que dans la mesure où il existe un lien entre ce principe et l'invention. Pour une explication des phénomènes physiques mis en jeu dans les cellules photovoltaïques, on pourra notamment se référer à l'ouvrage intitulé "Microelectronic Devices" par M. Edward S. Yang. En se référant tout d'abord à la figure 1, on voit un premier type de cellule photovoltaïque selon l'invention désignée par la référence générale 1. La cellule photovoltaïque 1 comprend un substrat 2 comportant sur la totalité de la surface d'une de ses grandes faces 4, dite face de support, une première électrode 6 reliée à un premier conducteur 8. La cellule 1 comprend une deuxième électrode 10 reliée à un deuxième conducteur 12, isolée de la première électrode 6 par une première couche 14 d'un matériau semiconducteur et une couche 16 d'un autre matériau. Selon le type de cellule photovoltaïque envisagée et comme cela apparaîtra dans la suite de la description, le matériau de cette couche 16 peut être soit un conducteur électronique (cellule MS) soit un semiconducteur (cellule de type à homojonction ou hétérojonction). Cette couche sera désignée ci-après comme couche conductrice ou deuxième couche de matériau semiconducteur selon le type de cellule qui sera décrit. Bien entendu, on entend également par couche conductrice électronique une couche réalisée en matériaux organiques conducteurs électroniques et on entend par matériaux semiconducteurs aussi bien les matériaux semiconducteurs inorganiques que les semiconducteurs organiques. La première couche 14 de matériau semiconducteur est directement en contact avec la première électrode 6 et réalise avec la couche 16 une jonction active désignée par J dans les figures 2 à 5 et 8 à 10. La première électrode 6 est, de préférence, réalisée sous la forme d'une couche mince d'une épaisseur de l'ordre de 10 à 500 nanomètres. L'électrode 6 est réalisée avantageusement en un matériau choisi parmi l'ensemble comprenant l'oxyde d'étain dopé au fluor, à l'antimoine ou à l'arsenic, l'oxyde d'indium dopé à l'oxyde d'étain, le stannate d'aluminium, et l'oxyde de zinc dopé à l'aluminium. Bien entendu, l'homme de métier pourra choisir tout autre couche conductrice électronique transparente équivalente. La nature de la deuxième électrode 10 dépend de la nature de la couche 16 et peut dans le cas où cette dernière est électriquement conductrice être omise Dans le cas où la couche 16 n'est pas conductrice, la deuxième électrode 10 sera de préférence réalisée sous la forme d'une couche mince d'un matériau tel que l'or ou l'aluminium ou d'un matériau présentant des propriétés de conductivité électrique analogues. Bien entendu, soit le substrat 2 et la première électrode, soit la deuxième électrode 10 sont transparentes aux photons du domaine spectral considéré. On notera que le dessin ne reflète pas les dimensions exactes de la cellule ainsi formée, ces dimensions ayant été fortement exagérées pour des raison de clarté. Selon l'invention, la jonction active J présente une surface développée supérieure à sa surface projetée. Dans une première variante de réalisation de l'invention, la face de support 4 du substrat 2 présente une surface développée supérieure à sa surface projetée. Les couches suivantes qui s'étendent successivement sur le substrat 2 épousent étroitement la configuration en relief de la face de support 4 de sorte que la structuration de la face 4 du substrat 2 a pour effet que la jonction active J a une surface développée supérieure à sa surface projetée. On veillera bien entendu à ce que la couche formant l'électrode 6 ainsi que la première couche 14 aient une épaisseur telle que la surface développée de la jonction active J soit sensiblement équivalente à celle de la face de support 4 du substrat. De préférence, la face de support 4 présente un facteur de rugosité supérieur à 20 et typiquement un facteur de rugosité de l'ordre de 100, ce qui permet d'obtenir une cellule présentant une efficacité de collection de la lumière par diffusion multiple de la lumière relativement grande par rapport aux cellules de l'art antérieur. Le facteur de rugosité approprié de cette face de support 4 peut-être obtenu de manière simple, par exemple, par abrasion ou encore par une attaque chimique. Dans le cas où le substrat 2 est réalisé en un matériau organique, le facteur de rugosité de la face de support peut être, par exemple obtenu par moulage. Les autres couches sont déposées successivement de façon classique par exemple par dépôt chimique en phase vapeur ou par dépôt physique sous vide. Selon une deuxième variante de réalisation de l'invention représentée à la figure 3, et à la différence de la première variante, la surface de support 4 est lisse et c'est la face de la première électrode 6 opposée à cette face 4 qui a un aspect rugueux. Les autres couches, en particulier la première couche 14 de matériau semiconducteur, s'étendent successivement sur la première électrode 6 et épousent étroitement son relief. Là encore, le facteur de rugosité est avantageusement supérieur à 20 et de préférence de l'ordre de 100. Pour obtenir ce facteur de rugosité, la première électrode 6 peut-être par exemple déposée par évaporation tangentielle sous vide (le substrat étant incliné de 30 à 200 par rapport à la direction d'évaporation), les autres couches étant déposées classiquement comme cela a déjà été indiqué ci-dessus. Selon une troisième variante, représentée à la figure 4, la face de support 4 du substrat 2 et la première électrode 6 ne présentent pas de facteur de rugosité particulière mais la face de la première couche 14 de matériau semiconducteur qui est en contact avec la couche 16, c'est-à-dire la jonction active J est rugueuse et présente, avantageusement, un facteur de rugosité supérieur à 20 et de préférence de l'ordre de 100. Selon cette variante, la première couche 14 de matériau semiconducteur peut être par exemple déposée par évaporation tangentielle sous vide. En se référant à la figure 5 ,on voit une autre variante de réalisation de la cellule de l'invention dans laquelle la première électrode 6 comprend une couche uniforme 18 formée d'un matériau conducteur, tels que ceux décrits plus haut, sur laquelle sont déposées, par exemple par un procédé sol-gel, une couche de particules colloïdales 20 d'un même matériau. Les couches suivantes sont déposées successivement sur l'électrode 6 comme décrit ci-dessus. La couche 18 présente typiquement une épaisseur comprise dans une gamme s'étendant de 15 à 150 nanomètres et les particules colloïdales 20 présentent, de préférence, un diamètre de 1 à 200 nanomètres. Ces particules sont agglomérées et forment à la surface du substrat 2 une couche poreuse dont l'épaisseur est comprise entre 0,1 et 20 micromètres. Ceci conduit donc à réaliser une première couche 14 de matériau semiconducteur et donc une jonction active présentant un rapport surface active/surface projetée de l'ordre de 2000, et par conséquent une cellule dont la surface active est très élevée. Pour que cette variante offre un maximum d'efficacité, on veillera à ce que la première couche 14 de matériau semiconducteur ait une épaisseur inférieure ou égale à la moitié de la largeur des pores 22 formés par les particules 20 à défaut de quoi les pores 22 se bouchent ce qui diminue considérablement le facteur de rugosité de jonction active J. Selon une cinquième variante, représentée à la figure 6, la face de support 4 du substrat 2 et la première électrode 6 ne présentent pas de rugosité particulière mais, la première couche 14 de matériau semiconducteur comprend une couche formée de particules colloïdales 20 sur laquelle sont déposées les couches suivantes. Dans ce cas, la taille des particules 20 et l'épaisseur de la couche formée par les particules ont une incidence importante sur la réponse de la cellule à l'excitation par la lumière incidente. En effet, les particules de la couche absorbent les photons dont l'énergie est égale ou dépasse la différence d'énergie entre la bande de conduction et la bande de valence du matériau des particules. Cette absorption de lumière entraîne la création de paires électrons-trous dans les particules. Avec par exemple une couche 14 réalisée en un matériau semiconducteur tel que le Ti02 de type n, les électrons sont les porteurs majoritaires alors que les trous sont les porteurs minoritaires Or, lorsque une telle cellule à jonction semiconducteur/métal, respectivement semiconducteur /semiconducteur, est utilisée pour créer de l'électricité à partir de la lumière absorbée, il est nécessaire que les trous puissent diffuser jusqu'à cette jonction avant que leur recombinaison avec les électrons puisse se produire. En d'autres termes, la longueur de diffusion des porteurs minoritaires désignée par lpmr doit être plus grande que la distance que ces porteurs doivent parcourir avant d'atteindre la jonction. Cette longueur de diffusion est définie par lpm = (2DT)0,5 dans laquelle X est la durée de vie d'un trou et D est la constante de diffusion des porteurs minoritaires. A titre d'exemple la valeur de Ipm est de 100 nanomètres pour le Thiol. Le diamètre des particules colloïdales 20 doit donc être de préférence inférieur à la longueur de diffusion des porteurs minoritaires pour que ces porteurs aient une grande probabilité d'atteindre la jonction semiconducteur/métal respectivement semiconducteur/ semiconducteur et pour obtenir ainsi une séparation efficace des porteurs de charge et un grand rendement de conversion est augmenté. En se référant maintenant aux figures 7 à 12, on voit différentes variantes de réalisation de cellules photovoltaïques à jonction métal-isolant-semiconducteur (MIS) semiconducteur-isolant-semiconducteur (SIS) selon l'invention dans lesquelles les éléments identiques à ceux décrits en liaison avec les figures 1 à 6 sont désignés par les mêmes références numériques. Comme cela ressort clairement des figures 7 à 12, la structure de ces cellules photovoltaïques ne se distingue des cellules décrites en liaison avec les figures 1 à 6 que par le fait qu'une couche 24 d'un matériau isolant s'étend entre la première couche 14 de matériau semiconducteur et les couches 16 et 10 se trouvant audessus de celle-ci, quelle que soit la nature de ces couches 16 et 10. La couche 24 de matériau isolant présente avantageusement une épaisseur comprise entre un 1 et 50 nanomètres. Dans tous les cas, l'épaisseur de cette couche doit permettre l'injection par effet tunnel d'électrons de la première couche 14 de matériau semiconducteur dans la couche 16 formant la deuxième couche de matériau semiconducteur, dans le cas d'une cellule SIS ou dans la couche de métal,dans le cas d'une cellule MIS. La première couche 14 de matériau semiconducteur peut-être réalisée en un matériau semiconducteur minéral. Il est de même la couche 16 dans le cas d'une cellule SIS. Toutefois, dans le cas de la variante de réalisation de la cellule selon l'invention représentée à la figure 11, on veillera, comme dans celle représentée à la figure 5, à ce que la première couche 14 de matériau semiconducteur ait une épaisseur inférieure ou égale à la moitié de la dimension des pores 22 formés par les particules 20, à défaut de quoi ces pores 22 se bouchent ce qui diminue considérablement le facteur de rugosité. Le matériau semiconducteur constituant les couches 14 (cellules MS, MIS, SIS, à homojonction et à hétérojonction) et/ou 16 (cellules SIS, à homojonction et à hétérojonction) qui viennent d'être décrites peut être choisis parmi l'ensemble des oxydes semiconducteurs compris dans les quatre groupes suivants. Le premier groupe comprend les oxydes des éléments de transition, les oxydes des éléments des colonnes 13 et 14 de la classification périodique moderne, et les oxydes des lanthanides (cf. Cours de chimie physique de Paul Arnaud aux éditions Dunod 1988). Le deuxième groupe comprend les oxydes mixtes formés d'un mélange de deux ou plusieurs des oxydes du premier groupe. Le troisième groupe comprend les oxydes mixtes formés d'un mélange d'un ou de plusieurs oxydes du premier groupe avec des oxydes des éléments des colonnes 1 et 2 de la classification périodique moderne. Le quatrième groupe est formé de l'ensemble des matériaux semiconducteurs comprenant: le silicium, l'hydrure de silicium, le carbure de silicium, le germanium, le sulfure de cadmium, le tellurure de cadmium, le sulfure de zinc, le sulfure de plomb, le sulfure de fer, le sulfure de zinc et de cadmium, le séléniure de zinc, l'arséniure de gallium, le phosphorure d'indium, le phosphorure de gallium, le phosphorure de cadmium, le fluorure de titane, le nitrure de titane, le fluorure de zirconium, le nitrure de zirconium, le diamant dopé, le thiocyanate de cuivre, et les chalcopyrites purs et mixtes. De préférence, ce matériau semiconducteur est choisi parmi l'ensemble des matériaux comprenant l'oxyde de titane, l'oxyde de lanthanium, l'oxyde de zirconium, l'oxyde de niobium, l'oxyde de tungstène, l'oxyde de strontium, l'oxyde calcium/titane, le titanate de sodium, et le niobiate de potassium. Selon un mode de réalisation particulier de l'invention, les couches 14 et/ou 16 peuvent-être réalisée en un matériau semiconducteur organique. Le matériau semiconducteur constituant ces couches 14 et/ou 16 peut aussi être choisi parmi les matériaux semiconducteurs de l'ensemble comprenant les phtalocyanines (designées ci-après par Pc), le 2,9diméthyl quinacridone, le 1,1-bis (4-di-ptolylaminophényl) cyclohexane, la phtalocyaninebisnaphtalocyanine, le poly(N-vinylcarbazole), les polyanthracènes, les polyphénols, les polysilanes, le poly(p-phénylène)vinylène, les porphyrines, le perylène et ses dérivés, le poly(benzo[C]thiophène) =poly(isothianaphtène), le polythiophène, poly(3 méthylthiophène), le poly(3-octylthiophène), la polyaniline, le poly(p-phénylène) , le poly(thiophène)vinylène, le polyacétylène, le polyazulène, et les diacéthylènes. De préférence, ce matériau semiconducteur est choisi parmi l'ensemble des matériaux comprenant le H2Pc, Le MgPc dopé à 1'02, le CuPc, le ZnPc, le FePc, le SiPc, le NiPc, le Al(Cl)Pc, le AI (OH) Pc, le LuPc2 dopé au dichlorocyanoquinone, le dichlorure de tétra-4-ter butylphthalocyaninosilicium, le LuPc2:2,2' 6,6'tétraphenyl-4, 4' (p-diméthylaminostyryl) -4H-pyrane et le 5,10,15,20-tétra(3-pyridyl)porphyrine, le LuPc et le NiPc:I2. Il est bien entendu que ce matériau semiconducteur peut avoir un type de conductivité n ou p selon le type de cellule envisagée. La couche 16 dans le cas des cellules MS ou MIS peut être réalisée en un matériau choisi dans l'ensemble des métaux comprenant le platine, le ruthénium, le rhodium, le palladium, l'iridium, l'osmium l'argent, l'or, le platine, l'aluminium, l'indium le Mg et les oxydes conducteurs des éléments des colonnes 8 à 10 de la classification périodique moderne. Selon une variante cette couche 16 cellules MS ou MIS peut-être formée par un polymère conducteur choisi de façon avantageuse dans l'ensemble comprenant le poly(benzo [ C ] thiophène)=poly(isothianaphtène) r le polythiophène, poly(3-méthylthiophène), le poly(3octylthiophène), la polyaniline, le poly(p-phénylène), le poly(thiophène)vinylène, le polyacétylène, le polyazulène, les diacéthylènes et les phtalocyanines dopés et non dopés. Dans les cellules photovoltaïques à jonction métalisolant-semiconducteur (MIS) ou semiconducteur -isolantsemiconducteur (SIS) selon l'invention, la couche de matériau isolant 24 peut-être réalisée en un matériau choisi parmi l'ensemble comprenant l'oxyde d'aluminium, l'oxyde de silicium, l'oxyde de zirconium, l'oxyde d'yttrium, l'oxyde de lanthane, le fluoro-oxyde d'aluminium, le nitrure de bore cubique, le diamant, parmi l'ensemble des oxydes métalliques ayant une bande interdite supérieure à 3,5 eV ou parmi l'ensemble des polymères isolants comprenant le polyimide, le polymétaméthylacrylate, polyéthylène, polypropylène, le polystyrène, et les polysilanes. On notera que l'on peut obtenir,selon l'invention, une cellule photovoltaïque transparente ou quasi transparente avec un choix judicieux des différents matériaux utilisés pour réaliser la cellule. REVENDICATIONS 1. Cellule photovoltaïque (1) comprenant un substrat (2) comportant une face de support (4) sur laquelle s'étend une première électrode (6), une deuxième électrode (10) isolée de la première électrode (6) par une pluralité de couches (14, 16; 14, 24, 16,) comportant au moins une première couche (14) d'un matériau semiconducteur à une interface de laquelle se trouve une jonction active (J), caractérisée en ce que ladite jonction active (J) présente une surface développée supérieure à sa surface projetée. 2. Cellule selon revendication 2, caractérisée en ce que ladite jonction active (S) présente un facteur de rugosité supérieur à 20. 3. Cellule selon la revendication 1 ou 2, caractérisée en ce que ladite surface de support (4) présente une surface développée supérieure à sa surface projetée et en ce que l'ensemble desdites autres couches (14, 16; 14, 24, 16) et lesdites électrodes (6, 10) s'étendent successivement sur ladite surface de support (4). 4. Cellule selon la revendication 1 ou 2, caractérisée en ce que ladite première électrode (6) présente une surface développée supérieure à sa surface projetée et en ce que l'ensemble desdites autres couches (14, 16; 14, 24, 16) et ladite deuxième électrode (10) s'étendent successivement sur ladite première électrode (6). 5. Cellule selon la revendication 4, caractérisée en ce que ladite première électrode (6) comprend une couche formée de particules colloïdales (20). 6. Cellule la revendication 1 ou 2, caractérisée en ce que ladite première couche (14) de matériau semiconducteur présente une surface développée supérieure à sa surface projetée et en ce que l'ensemble desdites autres couches (16; 16, 24) et ladite deuxième électrode (10) s'étendent successivement sur ladite première couche (14) de matériau semiconducteur. 7. Cellule selon la revendication 6, caractérisée en ce que ladite première couche (14) de matériau semiconducteur comprend une couche formée de particules colloïdales (20). 8. Cellule selon la revendication 5 ou 7, caractérisée en ce que les particules colloïdales (20) formant respectivement ladite première électrode (6) et ladite première couche (14) de matériau semiconducteur ont un diamètre compris entre 1 et 200 nanomètres. 9. Cellule selon l'une des revendications 5 ou 7, caractérisée en ce que la couche formée de particules colloïdales (20) frittées présente une épaisseur comprise entre 0,1 et 20 micromètres 10. Cellule selon l'une quelconque des revendications précédentes, caractérisée en ce que ladite pluralité de couches (14, 16; 14, 24, 16) comprend, outre ladite première couche (14) de matériau semiconducteur, une couche conductrice (16) qui s'étend entre ladite première couche (14) de matériau semiconducteur et ladite deuxième électrode (10). 11. Cellule selon la revendication 10, caractérisée en ce que ladite pluralité de couches (14, 16; 14, 24, 16) comprend en outre une couche (26) de matériau isolant s'étendant entre ladite première couche (14) de matériau semiconducteur et ladite couche (16) conductrice. 12. Cellule selon la revendication 10 ou 11, caractérisée en ce que ladite deuxième électrode (10) est formée par ladite couche (16) conductrice. 13. Cellule selon l'une quelconque des revendications 1 à 9, caractérisée en ce que ladite pluralité de couches (14, 16; 14, 24, 16) comprend, outre ladite première couche (14) de matériau semiconducteur, une deuxième couche (16) de matériau semiconducteur d'un type de conductivité différent de celui de la première couche (14) de matériau semiconducteur et qui s'étend entre ladite première couche et la deuxième électrode (10). 14. Cellule selon la revendication 13, caractérisée en ce que ladite pluralité de couches (14, 16; 14, 24, 16) comprend en outre une couche (26) de matériau isolant s'étendant entre ladite première couche (14) de matériau semiconducteur et ladite deuxième couche (16) de matériau semiconducteur. 15. Cellule selon l'une quelconque des revendications précédentes, caractérisée en ce que la première électrode (6) est réalisée en un matériau choisi parmi l'ensemble comprenant l'oxyde d'étain dopé au fluor,à l'antimoine ou à l'arsenic, le stannate d'aluminium, et l'oxyde de zinc dopé à l'aluminium. 16. Cellule selon l'une des revendications 1 à 12, caractérisée en ce que ladite première couche (14) d'un matériau semiconducteur est réalisée en un matériau semiconducteur inorganique. 17. Cellule selon la revendication 13 ou 14, caractérisée en ce que ladite première couche (14) d'un matériau semiconducteur et/ou ladite deuxième couche de semiconducteur (16) sont réalisées en un matériau semiconducteur inorganique. 18. Cellule selon l'une quelconque des revendications 1 à 15 caractérisée en ce que ladite première couche (14) de matériau semiconducteur est réalisée en un matériau semiconducteur organique. 19. Cellule selon l'une quelconque des revendications 1 à 15 caractérisée en ce que ladite première couche (14) de matériau semiconducteur et/ou ladite deuxième couche de matériau semiconducteur (16) sont réalisée en un matériau semiconducteur organique. 20. Cellule selon la revendication 17 caractérisée en ce que ladite première couche (14) de matériau semiconducteur et/ou ladite deuxième couche de matériau semiconducteur (16) est réalisée en un matériau semiconducteur, choisi dans l'ensemble des matériaux semiconducteurs formé d'un premier groupe comprenant les oxydes semiconducteurs des éléments de transition, les oxydes semiconducteurs des éléments des colonnes 13 et 14 de la classification périodique moderne, et les oxydes semiconducteurs des lanthanides, d'un deuxième groupe comprenant les oxydes mixtes semiconducteurs formés d'un mélange de deux ou de plusieurs oxydes du premier groupe, d'un troisième groupe comprenant les oxydes mixtes semiconducteurs formés d'un mélange d'un ou de plusieurs oxydes du premier groupe avec des oxydes des éléments des colonnes 1 et 2 de la classification périodique moderne et d'un quatrième groupe comprenant le silicium, l'hydrure de silicium, le carbure de silicium, le germanium, le sulfure de cadmium, le tellurure de cadmium, le sulfure de zinc, le sulfure de plomb, le sulfure de fer, le séléniure de zinc, l'arséniure de gallium, le phosphorure d'indium, le phosphorure de gallium, le phosphorure de cadmium, le fluorure de titane, le nitrure de titane, le fluorure de zirconium, le nitrure de zirconium, le diamant dopé, le thiocyanate de cuivre, et les chalcopyrites purs et mixtes. 21. Cellule selon la revendication 18, caractérisée en ce que le matériau semiconducteur est choisi parmi l'ensemble des matériaux comprenant l'oxyde de titane, l'oxyde de lanthanium, l'oxyde de zirconium, l'oxyde de niobium, l'oxyde de tungstène, l'oxyde de strontium, l'oxyde calcium/ titane , le titanate de sodium, et le niobiate de potassium. 22. Cellule selon la revendication 19, caractérisé en ce que ladite première couche (14) de matériau semiconducteur et/ou ladite deuxième couche de matériau semiconducteur (16) est réalisée en un matériau semiconducteur choisi parmi l'ensemble des matériaux semiconducteurs dopés et/ou non dopés comprenant les phtalocyanines, le 2,9-diméthyl quinacridone, le 1,1-bis (4-di-p-tolylaminophényl) cyclohexane, la phtalocyaninebisnaphtalocyanine, le poîy(N-vinylcarbazole), les polyanthracènes, les polyphénols, les polysilanes, le poly(p-phénylène)vinylène, les porphyrines, le perylène et ses dérivés, le poly(benzo [ C ] thiophène) =poly(isothianaphtène), le polythiophène, poly(3méthylthiophène), le poly(3-octylthiophène), la polyaniline, le poly(p-phénylène) , le poly(thiophène)vinylène, le polyacétylène, le polyazulène, les diacéthylènes. 23. Cellule selon la revendication 22, caractérisée en ce que ladite première couche (14) de matériau semiconducteur et/ou ladite deuxième couche de matériau semiconducteur (16) est réalisée en un matériau semiconducteur choisi parmi l'ensemble des matériaux semiconducteurs comprenant le H2Pc, le MgPc dopé à 1'02, le CuPc, le ZnPc, le FePc, le SiPc, le NiPc, le Al(Cl)Pc, le Al (OH) Pc, le LuPc2 dopé au dichlorocyanoquinone, le dichlorure de tétra-4-ter- butylphthalocyaninosilicium, le LuPc2:2,2' 6,6'-tétraphenyî-4,4' (p-diméthylaminostyryl) - 4H-pyrane et le 5,10,15,20-tétra (3 -pyridyl) porphyrine, le LuPc et le NiPc:I2. 24. Cellule selon la revendication 10, caractérisée en ce que la couche conductrice (16) est réalisée en un matériau choisi dans l'ensemble formé d'un premier groupe comprenant le poly (benzo [ C ] thiophène) =poly (isothianaphtène), le polythiophène, poly (3- méthylthiophène), le poly (3 -octylthiophène), la polyaniline, le poly(p-phénylène) , le poly(thiophène)vinylène, le polyacétylène, le polyazulène, les diacéthylènes et les phtalocyanines dopés ou non dopés et d'un deuxième groupe comprenant le platine, le ruthénium, le rhodium, le palladium, 1'iridium l'osmium l'argent, l'or, le platine, l'aluminium, l'indium le Mg et les oxydes conducteurs des éléments des colonnes 8 à 10 de la classification périodique moderne. 25. Cellule selon la revendication 11, caractérisée en ce que la couche (26) de matériau isolant est réalisée en un matériau choisi parmi l'ensemble formé d'un premier groupe comprenant l'oxyde d'aluminium, l'oxyde de silicium, l'oxyde de zirconium, l'oxyde d'yttrium, l'oxyde de lanthane, le fluoro-oxyde d'aluminium, le nitrure de bore cubique, le diamant, d'un deuxième groupe comprenant des oxydes métalliques ayant une bande interdite supérieure à 3,5 eV, et d'un troisième groupe comprenant le polyimide, le polymétaméthylacrylate, polyéthylène, polypropylène, le polystyrène, et les polysilanes.